КИРПИЧНАЯ ГЛАЗУРЬ
BRICK GLAZE

Изобретение относится к промышленности строительных материалов и касается составов глазурей для нанесения на керамический кирпич.
Известна кирпичная глазурь, содержащая вес.ч.: глину 100; мел 10; свинцовый глет 57; пиролюзит 8 [1]. Такая глазурь не является экологически безопасной, поскольку содержит токсичный компонент - свинцовый глет.
Задача изобретения состоит в получении экологически безопасной кирпичной глазури.
Технический результат достигается тем, что кирпичная глазурь, включающая глину, мел и пиролюзит, дополнительно содержит нефелиновый шлам и стеклобой при следующем соотношении компонентов, мас.%.: глина 4-6; мел 2-3; пиролюзит 10-12; нефелиновый шлам 20-25; стеклобой 57-61.
Для приготовления глазури может быть использован бой любого силикатного стекла (тарного, листового, медицинского и др.).
2
2
3
2
3
2
2
Нефелиновый шлам характеризуется химическим составом, мас.%: SiO 28,0-29,0; АlО 2,5-3,0; FeO 2,5-3,0; CaO 54,0-55,5; MgO 1,5-2,5; NаО 1,0-1.3; КО 0,7-1,0.
Глазурь получают следующим образом.
Подготавливают и дозируют компоненты, например, согласно любому выбранному из таблицы составу.
Таблица
Компоненты
Содержание, мас.% в составах
1
2
3
Глина
4
5
6
Мел
3
2,5
2
Пиролюзит
12
11
10
Нефелиновый шлам
20
22,5
25
Стеклобой
61
59
57
Компоненты дозируют в требуемых количествах. Мел, нефелиновый шлам и дробленый стеклобой (в количестве 1/3 от его массового содержания в глазури) сплавляют при температуре 1350-1400°С. Расплав гранулируют в воду и размалывают мокрым способом с добавлением оставшейся части стеклобоя, глины и пиролюзита до полного прохождения через сетку 008. Подготавливают глазурную суспензию с влажностью 45-60%. Суспензию наносят в виде тонкого сдоя на поверхность обожженного керамического кирпича, сушат и направляют на обжиг, который проводят при температуре 850-930°С. Глазурь образует экологически безопасное стекловидное покрытие, прочно удерживающееся на поверхности керамического кирпича.
Источник информации
1. Гехт Г. Керамика / Пер. с нем. - Л.-М.: Главная редакция химической литературы, 1938. - С.177.